(57)【要約】【課題】従来よりも生産性のよい複層ガラス構造体、及び保冷ショーケースを提供する。【解決手段】保冷ショーケースの庫内側に位置する第１のガラス板と、前記第１のガラス板と所定の空間を隔てて対向しかつ庫外側に位置する第２のガラス板と、前記第２のガラス板と所定の空間を隔てて対向し、かつさらに庫外側に位置する第３のガラス板と、前記第１、第２、及び第３のガラス板の周縁部を、スペーサーを介して保持して一体構造を構成し、前記第１のガラス板の庫内側の面には防曇層が設けられており、前記第１のガラス板の庫外側の面には第１の低放射膜が設けられており、前記第２のガラス板の庫内側、または前記第３のガラス板の庫内側の少なくとも一方の面には第２の低放射膜が設けられており、前記第１の低放射膜は、ＪＩＳ  Ｒ３２２１に準拠した摩耗試験前後における可視光透過率の差の絶対値が３％以下であることを特徴とする、複層ガラス構造体。【選択図】図１
2017077984.tif 000002
【特許請求の範囲】
【請求項１】
保冷ショーケースに使用される複層ガラス構造体であって、
該保冷ショーケースの庫内側に位置する第１のガラス板と、
前記第１のガラス板と所定の空間を隔てて対向しかつ庫外側に位置する第２のガラス板と、
前記第２のガラス板と所定の空間を隔てて対向し、かつさらに庫外側に位置する第３のガラス板と、
前記第１、第２、及び第３のガラス板の周縁部を、スペーサーを介して保持して一体構造を構成し、
前記第１のガラス板の庫内側の面には防曇層が設けられており、
前記第１のガラス板の庫外側の面には第１の低放射膜が設けられており、
前記第２のガラス板の庫内側、または前記第３のガラス板の庫内側の少なくとも一方の面には第２の低放射膜が設けられており、
前記第１の低放射膜は、ＪＩＳ  Ｒ３２２１に準拠した摩耗試験前後における可視光透過率の差の絶対値が３％以下であることを特徴とする、複層ガラス構造体。
【請求項２】
前記第１の低放射膜は、ＪＩＳ  Ｒ３２２１に準拠した摩耗試験後における可視光透過率が８０％以上である、請求項１に記載の複層ガラス構造体。
【請求項３】
前記第１の放射膜は、非銀系の低放射膜である、請求項１または２に記載の複層ガラス構造体。
【請求項４】
前記防曇層が親水膜である、請求項１〜３のいずれか一項に記載の複層ガラス構造体。
【請求項５】
前記第１と第２のガラス板間の空間、第２と第３のガラス板間の空間の少なくとも一方に断熱ガスが充填されている、請求項１〜４のいずれか一項に記載の複層ガラス構造体。
【請求項６】
請求項１〜５のいずれか１項に記載の複層ガラス構造を備えた保冷ショーケース。
【発明の詳細な説明】
【技術分野】
【０００１】
本発明は、複層ガラス構造体、及び保冷ショーケースに関する。
【背景技術】
【０００２】
従来、コンビニエンス・ストア等においては、保冷ショーケース内に各種商品（飲料品、生鮮食品、冷凍食品等）を保管し販売している。保冷ショーケースは正面にサッシとガラス板で構成されたドアを備え、サッシの正面にはハンドルが取り付けられている。このハンドルをユーザが開閉操作することで、ドアを前後に開閉することができる。また、ドアは周縁のサッシを除いて概ねガラス製のため、ユーザは庫内の商品をドアを開くことなく識別かつ選択できる。そのため、ドアの開閉の際にガラス面に結露によって曇りが生じることは販促上大きな支障となる。
【０００３】
保冷ショーケースのドアのガラス面に結露によって曇りが生じることを防ぐため、保冷ショーケースに使用される複層ガラス構造体として、例えば、少なくとも３枚のガラス基板を備え、ガラス基板の少なくとも２枚は低放射膜が被覆され、ガラス基板の庫内側面に霜除け被膜が被覆された断熱グレイジングユニットなどが知られている（例えば、特許文献１参照）。
【先行技術文献】
【特許文献】
【０００４】
【特許文献１】特許第５３２９９４８号公報
【発明の概要】
【発明が解決しようとする課題】
【０００５】
しかしながら、特許文献１の断熱グレイジングユニットは、３枚のガラス基板の内、庫内側のガラス基板の庫内面に霜除け被膜を被覆し、庫内側のガラス基板以外の２枚のガラス基板に低放射膜を被覆するため、３枚のガラスにそれぞれ成膜しなければならず生産性がよくないという問題があった。
【０００６】
そこで本発明は、従来よりも生産性よく、かつ保冷ショーケースのドアのガラス面への結露や結氷を防いで、庫内商品の視認性を維持できる複層ガラス構造体、及び保冷ショーケースを提供することを目的とする。
【課題を解決するための手段】
【０００７】
上記目的を達成するため、本発明に係る保冷ショーケースに使用される複層ガラス構造体は、保冷ショーケースの庫内側に位置する第１のガラス板と、前記第１のガラス板と所定の空間を隔てて対向しかつ庫外側に位置する第２のガラス板と、前記第２のガラス板と所定の空間を隔てて対向し、かつさらに庫外側に位置する第３のガラス板と、前記第１、第２、及び第３のガラス板の周縁部を、スペーサーを介して保持して一体構造を構成し、前記第１のガラス板の庫内側の面には防曇層が設けられており、前記第１のガラス板の庫外側の面には第１の低放射膜が設けられており、前記第２のガラス板の庫内側、または前記第３のガラス板の庫内側の少なくとも一方の面には第２の低放射膜が設けられており、
前記第１の低放射膜は、ＪＩＳ  Ｒ３２２１に準拠した摩耗試験前後における可視光透過率の差の絶対値が３％以下であることを特徴とする。
【発明の効果】
【０００８】
本発明によれば、従来よりも生産性よく、かつ保冷ショーケースのドアのガラス面への結露や結氷を防いで、庫内商品の視認性を維持できる複層ガラス構造体、及び保冷ショーケースを提供することができる。
【図面の簡単な説明】
【０００９】
【図１】本発明の請求項１に対応する複層ガラス構造体の第１の実施形態を示す断面図である。
【図２】本発明の請求項１に対応する複層ガラス構造体の第２の実施形態を示す断面図である。
【図３】ＪＩＳ  Ｒ３２２１に準拠した摩耗試験の可視光透過率を測定する位置を示す図である。
【発明を実施するための形態】
【００１０】
以下、図面を参照して、本発明の実施形態について説明する。
【００１１】
図１は、本発明の請求項１に対応する複層ガラス構造体１００の第１の実施形態を示す断面図である。
【００１２】
図１に示す複層ガラス構造体１００は、保冷ショーケースに使用される複層ガラス構造体である。複層ガラス構造体１００は、保冷ショーケースの庫内側に位置する第１のガラス板１１と、第１のガラス板１１と所定の空間５１を隔てて対向しかつ庫外側に位置する第２のガラス板１２と、第２のガラス板１２と所定の空間５２を隔てて対向し、かつさらに庫外側に位置する第３のガラス板１３と、第１、第２、及び第３のガラス板の周縁部を、スペーサー２１を介して保持されることで一体的に構成されている。
【００１３】
第１、２、３のガラス板１１、１２、１３の厚さは特に限定がないが、１枚でも窓として使用実績のある１〜５ｍｍが好ましい。必要に応じて、強化ガラス、合わせガラスを１枚もしくは３枚全数へ適用してもよい。
なお、本発明では、ガラスは無機ガラスと有機ガラスの両方を含むものとする。有機ガラスとはアクリルなどを代表とする透明樹脂を示す。
【００１４】
ガラス板とガラス板の空間５１、５２は、空間５１、５２を満たす気体によって断熱効果は異なるが、保冷ショーケースのドアとしての収まりの点から、空間５１、５２の厚さは２〜１６ｍｍであることが好ましい。
【００１５】
空間５１、５２の少なくとも一方に断熱ガスが充填されていることが好ましい。断熱ガスとは、熱伝導率が空気より小さいガスのことを意味し、希ガスであるクリプトン（Ｋｒ）ガス、アルゴン（Ａｒ）ガスが好ましい。断熱ガス中の希ガスの濃度は高いほど好ましいい。熱伝導率が空気より小さくなれば、空気と希ガスの混合ガスでもよい。より好ましい例は、乾燥窒素ガスにクリプトンガスを混ぜ、クリプトン濃度が３０〜９８％であるガスが好ましい。
【００１６】
スペーサー２１は、ガラス板とガラス板の間隔を保持する機能、ガラス板を接着する機能、空気層内部を密閉する機能を持ち、特にガラス板とガラス板の間隔を保持する機能を持つ部材の主な構成物質が樹脂であることを意味する。樹脂が主な構成物質とは、樹脂の中に金属の部品が一部導入してあってもよいことを意味する。
【００１７】
複層ガラス構造体１００において、第１のガラス板１１の庫内側の面に防曇層４１が設けられている。防曇層４１は、ガラス表面への結露や結氷を防ぐ機能を備える。
【００１８】
ここで、防曇層４１の形成方法について述べる。防曇機能を有する固形分を溶剤に溶解させて得た薬液をガラス板（第１のガラス板１１）に塗布し、溶剤を揮発・乾燥させることで第１のガラス板１１の表面に防曇層４１を形成する。なお、防曇層４１を透明の樹脂フィルム上に形成することで得られた防曇性樹脂フィルムを第１のガラス板１１に貼合しても構わない。
【００１９】
また、この防曇層４１は、空気中の水分や膜表面に吸着した水分を膜中に吸収することで膜表面の水滴形成を阻害し、防曇機能を発揮する吸水性樹脂膜であっても、膜表面に付着した水の接触角を１０°以下程度まで低下せしめ水膜とし水滴の形成を阻害する親水性膜のどちらであっても構わない。親水性膜はその表面に吸着した水が膜状となる。吸水性樹脂膜としては、例えばポリアクリル酸エステルとエポキシをアルコールで溶解し、これをガラス表面に塗布し、加熱乾燥して形成する方法がある。
【００２０】
また、防曇層４１の形成方法は、特定の方法に制限されるものではなく、ディップコート法、スプレーコート法、スピンコート法、ノズルフローコート法、刷毛塗り法並びにそれらの併用など既知の塗布方法から任意に選択することができる。
【００２１】
また、防曇層４１は、耐久性を増すためにＳｉＯ２などの下地層があっても構わない。この下地層は、ゾル−ゲル法を用いたウェットコーティングで塗布して形成することもできるし、スパッタ法やＣＶＤ法を用いたドライコーティングで製膜することもできる。
【００２２】
防曇層４１は、完全に透明であることが視認性の観点から好ましいが、視認性を損なわない程度に着色されていても構わない。さらに、防曇層４１を防曇性樹脂フィルムとして第１のガラス板１１に貼付する場合は、フィルムをガラスに密着させ固定させるために接着剤を用いることもできる。接着剤の種類は特に限定されるものではないが、視認性の観点から、完全に透明であることが好ましい。
【００２３】
なお、防曇層４１としては、特開２００５−１１９９２０号公報等に開示されている公知の親水膜を適用できる。
【００２４】
複層ガラス構造体１００において、第１のガラス板１１の庫外側の面は第１の低放射膜３１が設けられており、第２のガラス板１２の庫内側、または第３のガラス板１３の庫内側の少なくとも一方の面（図１では第３のガラス板１３の庫内側の面）に第２の低放射膜３２が設けられている。
【００２５】
なお、図２に示すように、第２の低放射膜３２は第２のガラス板１２の庫内側の面に設けられていてもよく、第２のガラス板１２の庫内側の面、第３のガラス板１３の庫内側の面の両方に設けられていてもよい。
【００２６】
第１の低放射膜３１は、非銀系の低放射膜であることが好ましく、酸化スズ（ＳｎＯ２）を主体として構成されることが好ましい。第１の低放射膜３１は、主成分として銀を含まないため、周囲の空気中の酸素や、湿気（水分）などの成分に対して、銀を主成分とする低放射膜よりも耐久性が高い。さらに、第１の低放射膜３１が酸化スズを主体とする低放射膜であると傷に強いため、耐摩耗性に優れる。
【００２７】
ここで、第１の低放射膜３１は、ＪＩＳ  Ｒ３２２１に準拠した摩耗試験前後における可視光透過率の差の絶対値が３％以下であることが好ましい。より好ましくは２．５％以下である。ここで、ＪＩＳ  Ｒ３２２１に準拠した摩耗試験前後における可視光透過率の差の絶対値とは、図３に示す試供体において、摩耗試験前の測定位置の可視光透過率と、摩耗試験後の測定位置１〜４の４点の可視光透過率の平均値との差の絶対値のことを意味する。
【００２８】
表１は、例１〜４のＪＩＳ  Ｒ３２２１に準拠した摩耗試験前の測定位置の可視光透過率、摩耗試験後の測定位置１〜４の４点の可視光透過率とその平均値、平均値との差の絶対値を測定した結果である。
ここで、例１、２は第１の低放射膜３１の例であり、例３、４は従来の低放射膜の例である。判定は、ＪＩＳ  Ｒ３２２１に準拠した摩耗試験前の測定位置の可視光透過率と、試験後の測定位置１〜４の４点の可視光透過率の平均値との差の絶対値（ΔＴｖ（％））が３％以下である場合を○とし、３％より高い場合を×とした。
【００２９】
【表１】
2017077984.tif 000003
【００３０】
表１に示したように、第１の低放射膜３１の例である例１、２では、ＪＩＳ  Ｒ３２２１に準拠した摩耗試験前の測定位置の可視光透過率と、試験後の測定位置１〜４の４点の可視光透過率の平均値との差の絶対値（ΔＴｖ（％））が２．２％であるのに対し、従来の低放射膜の例である例３、４では、摩耗試験前の測定位置の可視光透過率と、摩耗試験後の測定位置１〜４の４点の可視光透過率の平均値との差の絶対値はいずれも９％以上であった。
【００３１】
すなわち、第１の低放射膜３１である例１、２は、従来の低放射膜よりも表面の硬度が高いため、摩耗試験後でも傷が付き難い。したがって、第１の低放射膜３１は、ＪＩＳ  Ｒ３２２１に準拠した摩耗試験前後における可視光透過率の差の絶対値が４％以下であると、第１のガラス板１１において、第１の低放射膜３１を形成後に第１の放射膜３１がローラーに接するように載置され搬送されたとしても、第１の低放射膜３１の表面に傷が付き難いため、第１の低放射膜３１の反対面側に表面処理加工、すなわち防曇層４１を形成することが可能となり、生産性を飛躍的に向上させることができる。
【００３２】
さらに、第１の低放射膜３１は、ＪＩＳ  Ｒ３２２１に準拠した摩耗試験後の透過率も８０％以上であるため、第１のガラス板１１において、第１の低放射膜３１を形成後に第１の放射膜３１がローラーに接するように載置され搬送されたとしても、十分な可視光透過率を有するので、第１の低放射膜３１の反対面側に表面処理加工、すなわち防曇層４１を形成することが可能となり、生産性を飛躍的に向上させることができる。
【００３３】
第２の低放射膜３２は、薄膜の積層膜からなるものが好ましく、銀を主成分とする膜を、亜鉛を主成分とする酸化物薄膜で挟んだ積層膜（亜鉛酸化物／銀／亜鉛酸化物と記載する）が好ましい。低放射率を下げるためには、前記積層体を２重にした積層膜（亜鉛酸化物／銀／亜鉛酸化物／銀／亜鉛酸化物）がより好ましい。この積層膜では透過率が高く低放射であるために、ショーケースの内部を目視しやすい。
【００３４】
第２の低放射膜３２としては、例えば特公平８−３２４３６号公報に開示されている透明導電性の膜や、特開平６−１４４８７４号公報に開示されている熱線反射膜を適用できる。
【００３５】
以上、本発明の好ましい実施形態について詳説したが、本発明は上述した実施形態に制限されることはなく、本発明の範囲を逸脱することなく、上述した実施形態に種々の変形、改良及び置換を加えることができる。
【産業上の利用可能性】
【００３６】
本発明に係る複層ガラス構造体は、冷蔵または冷凍食品等を保管するのに使用される保冷ショーケースに好適である。また、本発明は、開き戸だけでなく、引き戸や固定窓等にも適用できることは明らかである。また、本発明は、自動車、鉄道車両、航空機、船舶、または建築物の窓に適用することもできる。さらに、本発明に係るドア構造体において、ガラス板の一例として合わせガラスや樹脂板を適宜用いることができる。
【符号の説明】
【００３７】
１００、１０１  複層ガラス構造体
１１  第１のガラス板
１２  第２のガラス板
１３  第３のガラス板
２１  スペーサー
３１  第１の低放射膜
３２  第２の低放射膜
４１  防曇層
５１、５２  空間
【図１】
2017077984.tif 000004
【図２】
2017077984.tif 000005
【図３】
2017077984.tif 000006